FR 3099174 A1 20210129 FR 1908343 A 20190723 Description Titre de l'invention : PROCÉDÉ DE PRODUCTION D'UNE ESSENCE A BASSE TENEUR EN SOUFRE ET EN MERCAPTANS Domaine technique 100011 La présente invention concerne un procédé de production d'essence à basse teneur en soufre et en mercaptans. Etat de la technique [0002] La production d'essences répondant aux nouvelles normes environnementales nécessite que l'on diminue de façon importante leur teneur en soufre. [0003] Il est par ailleurs connu que les essences de conversion, et plus particulièrement. celles provenant du craquage catalytique, qui peuvent représenter 30 à 50 % du pool essence, ont des teneurs élevées en mono-oléfines et en soufre. [0004] Le soufre présent dans les essences est pour cette raison imputable, à près de 90%, aux essences issues des procédés de craquage catalytique, que l'on appellera dans la suite essences de FCC (Fluid Catalytic Cracking selon la terminologie anglo-saxonne, que l'on peut traduire par craquage catalytique en lit fluidisé). Les essences de FCC constituent donc la charge préférée du procédé de la présente invention. [0005] Parmi les voies possibles pour produire des carburants à faible teneur en soufre, celle qui a été très largement retenue consiste à traiter spécifiquement les bases essences riches en soufre par des procédés d'hydrodésulfuration catalytique en présence d'hydrogène. Les procédés traditionnels désulfurent les essences de manière non sélective en hydrogénant une grande partie des mono-oléfines, ce qui engendre une forte perte en indice d'octane et une forte consommation d'hydrogène. Les procédés les plus récents, tels que le procédé Prime G+ (marque commerciale), permettent de désulfurer les essences de craquage riches en oléfines, tout en limitant l'hydrogénation des mono-oléfines et par conséquent la perte d'octane et la forte consommation d'hydrogène qui en résulte. De tels procédés sont par exemple décrits dans les demandes de brevet EP1077247 et EP1174485. [0006] Les composés soufrés résiduels généralement présents dans l'essence désulfurée peuvent être séparés en deux familles distinctes : les composés soufrés réfractaires non convertis présents dans la charge d'une part, et les composés soufrés formés dans le réacteur par des réactions secondaires dites de recombinaison. Parmi cette dernière famille de composés soufrés, les composés majoritaires sont les mercaptans issus de l'addition de formé dans le réacteur sur les mono-oléfines présentes dans la charge. 2 [0007] Les mercaptans de formule chimique R-SH, où R est un groupement alkyle, sont également appelés mercaptans de recombinaison. Leur formation ou leur décomposition obéit à l'équilibre thermodynamique de la réaction entre les mono-oléfines et l'hydrogène sulfuré pour former des mercaptans de recombinaison. Un exemple est illustré selon la réaction suivante : [0008] [Che m.1] SH [0009] Le soufre contenu dans les mercaptans de recombinaison représente généralement entre 20% et 80% poids du soufre résiduel dans les essences désulfurées. [0010] La formation de ces mercaptans de recombinaison est en particulier décrite dans le brevet US6231754 et la demande de brevet W001/40409 qui enseignent diverses combinaisons de conditions opératoires et de catalyseurs permettant de limiter la formation de mercaptans de recombinaison. [0011] D'autres solutions au problème de la formation des mercaptans de recombinaison sont basées sur un traitement des essences partiellement désulfurées pour en extraire les dits mercaptans de recombinaison. Certaines de ces solutions sont décrites dans les demandes de brevets W002/28988 ou W001/79391. [0012] Encore d'autres solutions sont décrites dans la littérature pour désulfurer les essences de craquage à l'aide de combinaison d'étapes d'hydrodésulfuration et d'élimination des mercaptans de recombinaison par réaction en thioéthers ou désulfures (aussi appelé adoucissement ou sweetening selon la terminologie anglo-saxonne) (voir par exemple US7799210, US6960291, US2007114156, EP2861094). [0013] L'obtention d'une essence à très basse teneur en soufre, typiquement à une teneur in- férieure à 10 ppm poids, requiert donc l'élimination d'au moins une partie des mercaptans de recombinaison. La quasi-totalité des pays ont une spécification très basse en mercaptans dans les carburants (typiquement inférieure à 10 ppm soufre issu des RSH (mesure de la teneur en mercaptans par potentiométrie, méthode ASTM D3227). D'autres pays ont adopté une mesure de "Doctor Test" pour quantifier les mercaptans avec une spécification négative à respecter (méthode ASTM D4952). [0014] Ainsi dans certains cas, il apparait que la spécification la plus contraignante, car la plus difficile à atteindre sans nuire à l'indice d'octane, est la spécification en mercaptans et non celle du soufre total. [0015] La publication EP1 174485 notamment décrit un procédé de production d'hydrocarbures à faible teneur en soufre et en mercaptans comprenant un enchainement de deux réacteurs d'hydrodésulfuration avec élimination de l'H,S entre les deux étapes. Le rapport entre le débit d'hydrogène et le débit de charge à traiter est 3 identique clans les deux réacteurs. [0016] Un but de la présente invention est de proposer un procédé de traitement d'une essence contenant du soufre, dont une partie est sous forme de rncrcaptans, qui permet de diminuer la teneur en mercaptans de ladite fraction hydrocarbonée tout en limitant au maximum la perte d'octane et la consommation de réactifs tels que l'hydrogène. Résumé de l'invention [0017] L'invention a pour objet un procédé de traitement d'une essence contenant des composés soufrés, des oléfines et des dioléfines, le procédé comprenant au moins les étapes suivantes : [0018] a) on met en contact dans au moins un réacteur, l'essence, de l'hydrogène et un ca- talyseur d'hydrodésulfuration comprenant un support d'oxyde et une phase active comprenant un métal du groupe VIB et un métal du groupe VIII, à une température comprise entre 210 et 350°C, à une pression comprise entre 1 et 5 MPa, avec une vitesse spatiale comprise entre 1 et 10 h-' etun rapport entre le débit d'hydrogène exprimé en normaux m3 par heure et le débit de charge à traiter exprimé en m3 par heure aux conditions standards compris entre 100 et 600 Nm3/m3, de manière à convertir au moins une partie des composés soufrés en 1-12S, [0019] h) on effectue une étape de séparation de VHS formé et présent dans l'effluent issu de l'étape a), [0020] c) on met en contact, dans au moins un réacteur, l'effluent appauvri en I-I2S issu de l'étape b), de l'hydrogène et un catalyseur comprenant un support d'oxyde et une phase active constituée d'au moins un métal du groupe VIII, à une température comprise entre 215 et 390°C, à une pression comprise entre 1 et 5 MPa, avec une vitesse spatiale comprise entre 1 et 10 h ' et un rapport entre le débit d'hydrogène et le débit de charge à traiter inférieur à celui de l'étape a), ladite température de l'étape c) étant supérieure à la température de l'étape a), [0021] d) on effectue une étape de séparation de l'H2S formé et présent dans l'effluent issu de l'étape c). [0022] Lc procédé selon l'invention répond à la problématique de désulfurer une essence oléfinique réduisant notamment la teneur en mercaptans de recombinaison dans les effluents désulfurés tout en limitant l'hydrogénation des oléfines grâce à la combinaison des étapes mentionnées ci-dessus. [0023] Ainsi l'étape a) est opérée de manière à réaliser une désulfuration profonde de l'essence avec un minimum de saturation des oléfines (et pas de perte aromatique) conduisant à une rétention maximale en octane. La désulfuration profonde permet d'éliminer la quasi-totalité des composés soufrés initialement présents dans l'essence. Lors de cette étape, des nouveaux composés soufrés sont formés par recombinaison de mis issu de la désulfuration et des oléfines : les mcrcaptans de recombinaison. L'effluent issu de l'étape a) contient ainsi très peu de composés soufrés hors mercaptans de recombinaison. [0024] L'étape de séparation de l'H2S (étape h) permet d'éliminer ras qui est produit lors de l'étape a) de désulfuration. Cette étape permet ainsi d'avoir une concentration en H, S thermodynamiquement favorable à l'élimination des mercaptans de recombinaison. [0025] L'étape c) a pour rôle de minimiser la quantité des mercaptans de recombinaison restants. Pour cela l'essence est alors traitée dans un réacteur d'hydrodésulfuration dit de finition avec un catalyseur généralement à hase de nickel qui ne présente pratiquement aucune activité d'hydrogénation des oléfines et est capable de réduire la quantité de mcrcaptans de recombinaison. Cette étape est opérée à une température plus élevée que celle de l'étape a) afin de favoriser thermodynamiquement l'élimination des mcrcaptans. Cette étape est également opérée avec un rapport entre le débit d'hydrogène et le débit de charge à traiter moins élevé que celui de l'étape a), ce qui permet de minimiser l'hydrogénation des oléfines. [0026] Un autre avantage du procédé selon l'invention vient du fait qu'il permet d'atteindre une teneur très basse en mcrcaptans (e.g. inférieure à 10 ppm poids en soufre) dans l'essence désulfurée finale avec des conditions opératoires pour l'étape a) d'hydrodésulfuration beaucoup moins sévères (par exemple diminution importante de la température et/ou de la pression opératoire), ce qui a pour effet de limiter la perte d'octane, d'augmenter la durée de vie du catalyseur de l'étape d'hydrodésulfuration et également de réduire la consommation d'énergie. [0027] Un autre avantage du procédé selon l'invention vient du fait qu'il peut facilement être implanté sur des unités existantes (remodelage ou revamping selon la terminologie anglo-saxonne). [0028] Selon une variante, le catalyseur de l'étape a) comprend de l'alumine et une phase active comprenant du cobalt, du molybdène et éventuellement du phosphore, ledit catalyseur contenant une teneur en poids par rapport au poids total de catalyseur d'oxyde de cobalt, sous forme CoO, comprise entre 0,1 et 10%, une teneur en poids par rapport au poids total de catalyseur d'oxyde de molybdène, sous forme Mo03, comprise entre 1 et 20%, un rapport molaire cobalt/molybdène compris entre 0,1 et 0,8, une teneur en poids par rapport au poids total de catalyseur d'oxyde de phosphore sous forme P20, comprise entre 0,3 et 10% lorsque le phosphore est présent, ledit catalyseur ayant une surface spécifique entre 30 et 180 m2/g. [0029] Selon une variante, le catalyseur de l'étape c) est constitué d'alumine et de nickel, ledit catalyseur contenant une teneur en poids par rapport au poids total de catalyseur d'oxyde de nickel, sous forme NiO, comprise entre 5 et 20%, ledit catalyseur ayant une surface spécifique entre 30 et 180 m2/g. 100301 Selon une variante, la température de l'étape c) est supérieure d'au moins 5°C à la température de l'étape a). [0031] Selon une variante, le ratio rapport entre le débit d'hydrogène et le débit de charge à traiter à l'entrée du réacteur de l'étape a) / rapport entre le débit d'hydrogène et le débit de charge à traiter à l'entrée du réacteur de l'étape c) est supérieur ou égal à 1,05. [0032] Selon une variante, les étapes de séparation h) et d) sont effectuées dans un débu- taniscur ou une section de stripage [0033] Selon une variante, avant l'étape a) on effectue une étape de distillation de l'essence de manière à fractionner ladite essence en au moins deux coupes essence légère et lourde et on traite la coupe essence lourde dans les étapes a), h), c) et d). [0034] Selon une variante, avant l'étape a) et avant toute éventuelle étape de distillation, on met en contact l'essence avec de l'hydrogène et un catalyseur d'hydrogénation sélective pour hydrogéner sélectivement les dioléfincs contenues dans ladite l'essence en oléfines. [0035] Selon une variante, l'essence est une essence de craquage catalytique. [0036] Dans la suite, les groupes d'éléments chimiques sont donnés selon la classification CAS (CRC Handhook of Chemistry and Physics, éditeur CRC press, rédacteur en chef D.R. Lide, 81ème édition, 2000-2001). Par exemple, le groupe VIII selon la classification CAS correspond aux métaux des colonnes 8, 9 et 10 selon la nouvelle classification IUPAC. Description des figures [0037] [fig.1] La figure 1 illustre un mode de réalisation selon l'invention. [0038] W8.21 La figure 2 illustre un procédé selon l'état de la technique. Description détaillée de l'invention Description de la charge 100391 Le procédé selon l'invention permet de traiter tout type de coupe essence contenant des composés soufrés et des oléfines, telle que par exemple une coupe issue d'une unité de cokéfaction (coking selon la terminologie anglo-saxonne), de viscoréduction (visbreaking selon la terminologie anglo-saxonne), de vapocraquage (steam cracking selon la terminologie anglo-saxonne) ou de craquage catalytique (FCC, Fluid Catalytic Cracking selon la terminologie anglo-saxonne). Cette essence peut éventuellement être composée d'une fraction significative d'essence provenant d'autres procédés de production telle que la distillation atmosphérique (essence issue d'une distillation directe (ou essence straight run selon la terminologie anglo-saxonne)) ou de procédés de conversion (essence de cokéfaction ou de vapocraquage). La dite charge est de préférence constituée d'une coupe essence issue d'une unité de craquage catalytique. 100401 La charge est une coupe essence contenant des composés soufrés et des oléfines dont 6 la gamme de points d'ébullition s'étend typiquement depuis les points d'ébullitions des hydrocarbures à 2 ou 3 atomes de carbone (C2 ou C3) jusqu'à 260°C, de préférence depuis les points d'ébullitions des hydrocarbures à 2 ou 3 atomes de carbone (C2 ou C3) jusqu'à 220°C, de manière plus préférée depuis les points d'ébullitions des hydrocarbures à 5 atomes de carbone jusqu'à 220°C. Le procédé selon l'invention peut aussi traiter des charges ayant des points finaux inférieurs à ceux mentionnés précédemment, tel que par exemple une coupe C5-180°C. [0041] La teneur en soufre des coupes essences produites par craquage catalytique (FCC) dépend de la teneur en soufre de la charge traitée par le FCC, de la présence ou non d'un prétraitement de la charge du FCC, ainsi que du point final de la coupe. Généralement, les teneurs en soufre de l'intégralité d'une coupe essence, notamment celles provenant du FCC, sont supérieures à 100 ppm en poids et la plupart du temps supérieures à 500 ppm en poids. Pour des essences ayant des points finaux supérieurs à 200°C, les teneurs en soufre sont souvent supérieures à 1000 ppm en poids, elles peuvent même dans certains cas atteindre des valeurs de l'ordre de 4000 à 5000 ppm en poids. [0042] Par ailleurs les essences issues d'unités de craquage catalytique (FCC) contiennent, en moyenne, entre 0,5% et 5% poids de dioléfines, entre 20% et 50% poids d'oléfines, entre 10 ppm et 0,5% poids de soufre dont généralement moins de 300 ppm de mercaptans. Description de l'étape d'hydrodésulfuration a) [0043] L'étape d'hydrodésulfuration a) est mise en oeuvre pour réduire la teneur en soufre de l'essence à traiter en convertissant les composés soufrés en H2S qui est ensuite éliminé dans l'étape h). Sa mise en oeuvre est particulièrement nécessaire lorsque la charge à désulfurer contient plus de 100 ppm poids de soufre et de façon plus générale plus de 50 ppm poids de soufre. [0044] L'étape d'hydrodésulfuration a) consiste à mettre en contact l'essence à traiter avec de l'hydrogène, dans un ou plusieurs réacteurs d'hydrodésulfuration, contenant un ou plusieurs catalyseurs adaptés pour réaliser l'hydrodésulfuration. [0045] Selon un mode préféré de réalisation de l'invention, l'étape a) est mise en oeuvre dans le but de réaliser une hydrodésulfuration de façon sélective, c'est-à-dire avec un taux d'hydrogénation des mono-oléfines inférieur à 80%, de préférence inférieur à 70% et de façon très préférée inférieur à 60%. [0046] La température est généralement comprise entre 210 et 350°C et de préférence comprise entre 220 et 320°C, et de manière particulièrement préférée comprise entre 220 et 290°C. La température employée doit être suffisante pour maintenir l'essence à traiter en phase vapeur dans le réacteur. [0047] Dans le cas où l'étape d'hydrodésulfuration a) est effectuée dans plusieurs réacteurs 7 en série, la température de chaque réacteur est généralement supérieure d'au moins 5°C, de préférence d'au moins 10°C et de façon très préférée d'au moins 30°C à la température du réacteur qui le précède. [0048] La pression d'opération de cette étape est généralement comprise entre 1 et 5 MPa, de préférence comprise entre 1,5 et 3 MPa. [0049] La quantité de catalyseur mise en oeuvre dans chaque réacteur est généralement telle que le rapport entre le débit d'essence à traiter exprimé en m3 par heure aux conditions standards, par m3 de catalyseur (également appelé vitesse spatiale) est compris entre 1 et 10 h-, et de préférence entre 2 et 8 h-'. [0050] Le débit d'hydrogène est généralement tel que le rapport entre le débit d'hydrogène exprimé en normaux m3 par heure (Nm,/h) et le débit de charge à traiter exprimé en m3 par heure aux conditions standards (15°C, 0,1 MPa) est compris entre 100 et 600 Nm3 / m3, de préférence entre 150 et 300 Nm3/m3. On entend par normaux m3 la quantité de gaz dans un volume de 1 m3 à 0°C et 0,1 MPa. [0051] L'hydrogène nécessaire à cette étape peut être de l'hydrogène frais ou de l'hydrogène recyclé, de préférence débarrassé de l'H2S, ou un mélange d'hydrogène frais et d'hydrogène recyclé. De préférence, on utilisera de l'hydrogène frais. [0052] Le taux de désulfuration de l'étape a), qui dépend de la teneur en soufre de la charge à traiter, est généralement supérieur à 50% et de préférence supérieur à 70% de sorte que le produit issu de l'étape a) contient moins de 100 ppm poids de soufre et de façon préférée moins de 50 ppm poids de soufre. [0053] Le catalyseur utilisé dans l'étape a) doit présenter une bonne sélectivité vis-à-vis des réactions d'hydrodésulfuration par rapport à la réaction d'hydrogénation des oléfines. [0054] Le catalyseur d'hydrodésulfuration de l'étape a) comprend un support d'oxyde et une phase active comprenant un métal du groupe VIB et un métal du groupe VIII et optionnellement du phosphore et/ou un composé organique tel que décrit ci-après. [0055] Le métal du groupe VIB présent dans la phase active du catalyseur est préféren- tiellement choisi parmi le molybdène et le tungstène. Le métal du groupe VIII présent dans la phase active du catalyseur est préférentiellement choisi parmi le cobalt, le nickel et le mélange de ces deux éléments. La phase active du catalyseur est choisie de préférence dans le groupe formé par la combinaison des éléments nickel-molybdène, cobalt-molybdène et nickel-cobalt-molybdène et de manière très préférée la phase active est constituée de cobalt et de molybdène. [0056] La teneur en métal du groupe VIII est comprise entre 0,1 et 10% poids d'oxyde du métal du groupe VIII par rapport au poids total du catalyseur, de préférence comprise entre 0,6 et 8% poids, de préférence comprise entre 2 et 7% poids, de manière très préférée comprise entre 2 et 6% poids et de manière encore plus préférée comprise entre 2,5 et 6% poids. 8 [0057] La teneur en métal du groupe VIE est comprise entre 1 et 20 % poids d'oxyde du métal du groupe VIB par rapport au poids total du catalyseur, de préférence comprise entre 2 et 18 % poids, de manière très préférée comprise entre 3 et 16% poids. [0058] Le rapport molaire métal du groupe VIII sur métal du groupe VIB du catalyseur est généralement compris entre 0,1 et 0,8, de préférence compris entre 0,2 et 0,6. [0059] En outre, le catalyseur présente une densité en métal du groupe VIB, exprimée en nombre d'atomes dudit métal par unité de surface du catalyseur, qui est comprise entre 0,5 et 30 atomes de métal du groupe VIB par nm2 de catalyseur, de manière préférée comprise entre 2 et 25, de manière encore plus préférée comprise entre 3 et 15. La densité en métal du groupe VIB, exprimée en nombre d'atomes de métal du groupe VIB par unité de surface du catalyseur (nombre d'atomes de métal du groupe VIB par nm2 de catalyseur) est calculée par exemple à partir de la relation suivante : [0060] [Math.1] étal du groupeVIB) - (X X NA) (10 18 x S x Mm) [0061] avec : [0062] X = % poids de métal du groupe MB; NA = Nombre d'Avogadro égal à 6,022.1023; S = Surface spécifique du catalyseur (m2/g), mesurée selon la norme ASTM D3663 ; MM = Masse molaire du métal du groupe VIB (par exemple 95,94 g/mol pour le molybdène). 100631 A titre d'exemple, si le catalyseur contient 20% poids d'oxyde de molybdène Mo03 (soit 13,33% poids de Mo) et a une surface spécifique de 100 m2/g, la densité d(Mo) est égale à : 100641 1Math.21 (13,33 00 X 96) atomes de u/run' de catalyseur [0065] Optionnellement, le catalyseur peut présenter en outre une teneur en phosphore géné- ralement comprise entre 0,3 et 10% poids de P,O5 par rapport au poids total de catalyseur, de préférence entre 0,5 et 5% poids, de manière très préférée comprise entre 1 et 3% poids. Par exemple, le phosphore présent dans le catalyseur est combiné avec le métal du groupe VIB et éventuellement avec également le métal du groupe VIII sous la forme d'hétéropolyanions. [0066] Par ailleurs, le rapport molaire phosphore/(métal du groupe VIB) est généralement compris entre 0,1 et 0,7, de préférence compris entre 0,2 et 0,6, lorsque le phosphore 9 est présent. [0067] De manière préférée, le catalyseur se caractérise par une surface spécifique comprise entre 5 et 400 m2/g, de préférence comprise entre 10 et 250 m2/g, de préférence comprise entre 20 et 200 m2/g, de manière très préférée comprise entre 30 et 180 m2/g. La surface spécifique est déterminée dans la présente invention par la méthode B.E.T selon la norme ASTM D3663, telle que décrite dans l'ouvrage Rouquerol F.; Rouquerol J.; Singh K. a Adsorption by Poutders & Pot-nus Solids: Prineiple, methodology and applications », Academie; Press, /999, par exemple au moyen d'un appareil modèle Autopore IIITM de la marque MicromériticsTM [0068] Le volume poreux total du catalyseur est généralement compris entre 0,4 et 1,3 cm, / g, de préférence compris entre 0,6 et 1,1 cm,/g. Le volume poreux total est mesuré par porosimétric au mercure selon la norme ASTM D4284 avec un angle de mouillage de 140', telle que décrite dans le même ouvrage. [0069] La densité de remplissage tassée (DRT) du catalyseur est généralement comprise entre 0,4 et 0,7 g/mL, de préférence comprise entre 0,45 et 0,69 g/mL. La mesure de DRT consiste à introduire le catalyseur dans une éprouvette dont on a préalablement déterminé le volume puis, par vibration, à le tasser jusqu'à obtenir un volume constant. La masse volumique apparente du produit tassé est calculée en comparant la masse introduite et le volume occupé après tassement. [0070] Avantageusement le catalyseur d'hydrodésulfuration, avant sulfuration, présente un diamètre moyen de pore supérieur à 20 nm, de manière préférée supérieur à 25 nm, voire 30 nm et souvent compris entre 20 et 140 nm, de préférence entre 20 et 100 nm, et très préférentiellement entre 25 et 80 nm. Le diamètre de pore est mesuré par porosimétrie au mercure selon la norme ASTM D4284 avec un angle de mouillage de 140°. [0071] Le catalyseur peut se trouver sous forme d'extrudés de petit diamètre, cylindriques ou multilobés (trilobes, quadrilobes,...), ou de sphères. [0072] Le support d'oxyde du catalyseur est habituellement un solide poreux choisi dans le groupe constitué par : les alumines, la silice, les silices alumine ou encore les oxydes de titane ou de magnésium utilisés seul ou en mélange avec l'alumine ou la silice alumine. Il est de préférence choisi dans le groupe constitué par la silice, la famille des alumines de transition et les silices alumine, de manière très préférée, le support d'oxyde est essentiellement constitué d'alumine, c'est-à-dire qu'il comprend au moins 51 % poids, de préférence au moins 60 % poids, de manière très préférée au moins 80 % poids, voire au moins 90 % poids d'alumine. Il est de préférence constitué uniquement d'alumine. De manière préférée, le support d'oxyde du catalyseur est une alumine « haute température », c'est-à-dire qui contient des alumines de phase thêta, delta, kappa ou alpha, seules ou en mélange et une quantité inférieure à 20% d'alumine de phase gamma, chi ou êta. [0073] Le catalyseur peut également comprendre en outre au moins un composé organique contenant de l'oxygène et/ou de l'azote et/ou du soufre avant sulfuration. [0074] Un mode de réalisation très préféré de l'invention correspond à la mise en oeuvre pour l'étape a) d'un catalyseur comprenant de l'alumine et une phase active comprenant du cobalt, du molybdène et éventuellement du phosphore, ledit catalyseur contenant une teneur en poids par rapport au poids total de catalyseur d'oxyde de cobalt, sous forme CoO, comprise entre 0,1 et 10%, une teneur en poids par rapport au poids total de catalyseur d'oxyde de molybdène, sous forme MoO3, comprise entre 1 et 20%, un rapport molaire cobalt/molybdène compris entre 0,1 et 0,8, une teneur en poids par rapport au poids total de catalyseur d'oxyde de phosphore sous forme RO, comprise entre 0,3 et 10% lorsque le phosphore est présent, ledit catalyseur ayant une surface spécifique entre 30 et 180 m2/g. Selon un mode de réalisation, la phase active est constituée de cobalt et de molybdène. Selon une autre mode de réalisation, la phase active est constituée de cobalt, de molybdène et de phosphore. [0075] Description de l'étape de séparation de l'H 2 S (étape h) [0076] Cette étape est mise en oeuvre afin de séparer l'excès d'hydrogène ainsi que l'H2S formé lors de l'étape a). Toute méthode connue de l'homme du métier peut être envisagée. [0077] Selon un premier mode de réalisation, après l'étape a) d'hydrodésulfuration, l'effluent est refroidi à une température généralement inférieure à 80°C et de préférence inférieure à 60°C afin de condenser les hydrocarbures. Les phases gaz et liquide sont ensuite séparées dans un ballon de séparation. La fraction liquide qui contient l'essence désulfurée ainsi qu'une fraction de l'H2S dissous est envoyée vers une colonne de stabilisation ou débutaniseur. Cette colonne sépare une coupe de tête essentiellement constituée d'H2S résiduel et de composés hydrocarbures ayant une température d'ébullition inférieure ou égale à celle du butane et une coupe de fond débarrassée de l'H2S, appelée essence stabilisée, contenant les composés ayant une température d'ébullition supérieure à celle du butane. [0078] Selon un second mode de réalisation, après l'étape de condensation, la fraction liquide qui contient l'essence désulfurée ainsi qu'une fraction de l'H2S dissous est envoyée vers une section de stripage, tandis que la fraction gazeuse constituée principalement d'hydrogène et de H2S est envoyée vers une section de purification. Le stripage peut être réalisé en chauffant la fraction hydrocarbonée seule ou avec une injection d'hydrogène ou de vapeur d'eau, dans une colonne de distillation afin d'extraire, en tête les composés légers qui ont été entraînés par dissolution dans la fraction liquide ainsi que l'H2S résiduel dissous. La température de l'essence strippée récupérée en fond de colonne est généralement comprise entre 120°C et 250°C. [0079] De préférence, l'étape de séparation b) est effectuée dans une colonne de stabilisation 11 ou débutaniseur. En effet, une colonne de stabilisation permet de séparer l'H2S plus efficacement qu'une section de stripage. [0080] L'étape b) est de préférence mise en oeuvre afin que le soufre sous forme d'H,S restant dans l'essence désulfurée, avant l'étape c), représente moins de 30%, de préférence moins de 20% et de manière plus préférée moins de 10% du soufre total présent dans la fraction hydrocarbonée traitée. [0081] L'essence désulfurée issue de l'étape h) contient des composés soufrés dans une teneur de soufre hors mercaptans de moins de 10 ppm et une teneur en soufre sous forme de mercaptans de moins de 200 ppm, de préférence de moins de 100 ppm et de manière particulièrement préférée de moins de 50 ppm. Description de l'étape c) [0082] L'étape c) d'hydrodésulfuration dite de finition consiste en la mise en contact, dans au moins un réacteur, de l'effluent appauvri en H2S issu de l'étape h), de l'hydrogène et un catalyseur comprenant un support d'oxyde et une phase active constituée d'au moins un métal du groupe VIII, à une température comprise entre 200 et 350°C, à une pression comprise entre 1 et 5 MPa, avec une vitesse spatiale comprise entre 1 et 10 h-, et un rapport entre le débit d'hydrogène et le débit de charge à traiter inférieur à celui de l'étape a), ladite température de l'étape c) étant supérieure à la température de l'étape a). [0083] Tout comme l'étape a) d'hydrodésulfuration précédente, l'étape c) est mise en oeuvre dans le but de minimiser l'hydrogénation des mono-oléfines afin de préserver l'indice d'octane, c'est-à-dire avec un taux d'hydrogénation des mono-oléfines inférieur à 80%, de préférence inférieur à 70% et de façon très préférée inférieur à 60%. [0084] La température de cette étape est généralement comprise entre 215°C et 390°C, de préférence comprise entre 250 et 380°C et de manière plus préférée entre 260°C et 370°C. [0085] La température de cette étape c) est de préférence supérieure d'au moins 5°C, de préférence d'au moins 10°C et de façon très préférée d'au moins 30°C à la température de l'étape a). [0086] La pression d'opération de cette étape est généralement comprise entre 1 et 5 MPa et de préférence comprise entre 1 et 3 MPa. [0087] La quantité de catalyseur mise en oeuvre dans chaque réacteur est généralement telle que le rapport entre le débit d'essence à traiter exprimé en nt' par heure aux conditions standards, par m' de catalyseur (également appelé vitesse spatiale) est compris entre 1 et 10 h ' et de préférence entre 2 et 8 h '. [0088] Le rapport entre le débit d'hydrogène et le débit de charge à traiter, aussi appelé ratio HJFIC de l'étape c) est inférieur au ratio H2/HC de l'étape a). On entend par le rapport entre le débit d'hydrogène et le débit de charge à traiter le rapport à l'entrée du réacteur 12 de l'étape concernée. Le ratio ou facteur d'ajustement défini par F,(FlifICeimée du rédeLeta]. dape d))/( rt/HCenuée du réddeur de l'édpe e)) est supérieur ou égal à 1,05, de préférence supérieur à 1,1 et de manière préférée compris entre 1,1 et 6 et préférentiellement compris entre 1,2 et 4. [0089] Le débit d'hydrogène est généralement tel que le rapport entre le débit d'hydrogène exprimé en normaux m3 par heure (Nm,/h) et le débit de charge à traiter exprimé en m3 par heure aux conditions standards est compris entre 25 et 400 Nin3/m3, de préférence compris entre 40 et 250 Nm3/m3, et de manière particulièrement préférée compris entre 50 et 150 Nm3/m3. [0090] L'hydrogène nécessaire à cette étape peut être de l'hydrogène frais ou de l'hydrogène recyclé, de préférence débarrassé de l'H2S, ou un mélange d'hydrogène frais et recyclé. De préférence, on utilisera de l'hydrogène frais. Selon un mode de réalisation, l'hydrogène peut provenir d'une alimentation d'hydrogène dédiée à cette étape, par exemple un compresseur d'hydrogène. [0091] Selon un autre mode de réalisation, et grâce au rapport débit H2/débit charge né- cessaire peu élevé dans l'étape c), l'hydrogène frais peut provenir de l'alimentation d'hydrogène de l'étape a) ce qui permet d'économiser un compresseur d'hydrogène. [0092] Selon un autre mode de réalisation, il est également possible d'injecter dans l'étape c) de l'hydrogène frais, de séparer l'hydrogène de l'essence produite dans l'étape d) et d'injecter cet hydrogène qui contient peu d'H2S dans l'étape a). Ceci permet de diminuer la pression partielle d'H2S en entrée de l'étape c) ce qui favorise l'élimination des mercaptans. [0093] Dans l'étape c) le taux d'élimination des mercaptans, est généralement supérieur à 50% et de préférence supérieur à 70% de sorte que le produit issu de l'étape c) contient moins de 10 ppm soufre, et de préférence moins de 5 ppm soufre issus des mercaptans de recombinaison par rapport au poids total de la charge. [0094] Le taux d'hydrogénation des oléfines de cette étape est en règle générale inférieur à 5% et de manière préférée inférieur à 2%. [0095] Le catalyseur de l'étape c) est de nature et/ou de composition différente de celui utilisé dans l'étape a). Le catalyseur de l'étape c) est notamment un catalyseur d'hydrodésulfuration très sélectif : il permet d'hydrodésulfurer sans hydrogéner les oléfines et donc de préserver l'indice d'octane. [0096] Le catalyseur qui peut convenir à cette étape c) du procédé selon l'invention, sans que cette liste soit limitative, est un catalyseur comprenant un support d'oxyde et une phase active constituée d'au moins un métal du groupe VIII, et de préférence choisi dans le groupe formé par le nickel, le cobalt, le fer. Ces métaux peuvent être utilisés seuls ou en combinaison. De préférence, la phase active est constituée d'un métal du groupe VIII, de préférence du nickel. De façon particulièrement préférée, la phase 13 active est constituée de nickel. [0097] La teneur en métal du groupe VIII est comprise entre 1 et 60% poids d'oxyde du métal du groupe VIII par rapport au poids total du catalyseur, de préférence comprise entre 5 et 30% poids, de manière très préférée comprise entre 5 et 20% poids. [0098] De manière préférée, le catalyseur se caractérise par une surface spécifique comprise entre 5 et 400 m2/g, de préférence comprise entre 10 et 250 m2/g, de préférence comprise entre 20 et 200 m2/g, de manière très préférée comprise entre 30 et 180 m2/g. La surface spécifique est déterminée dans la présente invention par la méthode B.E.T selon la norme ASTM D3663, telle que décrite dans l'ouvrage Rouquerol F.; Rouquerol J.; Singh K. a Adsorption by Potvders & Pot-nus Snlids: Prineiple, methodology and applications », Academie; Press, /999, par exemple au moyen d'un appareil modèle Autopore IIITM de la marque MicromériticsTM. [0099] Le volume poreux du catalyseur est généralement compris entre 0,4 et 1,3 cm,/g, de préférence compris entre 0,6 et 1,1 cm,/g. Le volume poreux total est mesuré par porosimétrie au mercure selon la norme ASTM D4284 avec un angle de mouillage de 140', telle que décrite dans le même ouvrage. [0100] La densité de remplissage tassée (DRT) du catalyseur est généralement comprise entre 0,4 et 0,7 g/mL, de préférence comprise entre 0,45 et 0,69 g/mL. [0101] La mesure de DRT consiste à introduire le catalyseur dans une éprouvette dont on a préalablement déterminé le volume puis, par vibration, à le tasser jusqu'à obtenir un volume constant. La masse volumique apparente du produit tassé est calculée en comparant la masse introduite et le volume occupé après tassement. [0102] Avantageusement le catalyseur de l'étape c), avant sulfuration, présente un diamètre moyen de pore supérieur à 20 nm, de manière préférée supérieur à 25 nm, voire 30 nm et souvent compris entre 20 et 140 nm, de préférence entre 20 et 100 nm, et très préférentiellement entre 25 et 80 nm. Le diamètre de pore est mesuré par porosimétrie au mercure selon la norme ASTM D4284 avec un angle de mouillage de 140°. [0103] Le catalyseur peut se trouver sous forme d'extrudés de petit diamètre, cylindriques ou multilobés (trilobes, quadrilobes,...), ou de sphères. [0104] Le support d'oxyde du catalyseur est habituellement un solide poreux choisi dans le groupe constitué par : les alumines, la silice, les silices alumine ou encore les oxydes de titane ou de magnésium utilisés seul ou en mélange avec l'alumine ou la silice alumine. Il est de préférence choisi dans le groupe constitué par la silice, la famille des alumines de transition et les silices alumine, de manière très préférée, le support d'oxyde est essentiellement constitué d'alumine, c'est-à-dire qu'il comprend au moins 51 % poids, de préférence au moins 60 % poids, de manière très préféré au moins 80 % poids, voire au moins 90 % poids d'alumine. Il est de préférence constitué uniquement d'alumine. De manière préférée, le support d'oxyde du catalyseur est une alumine 14 haute température », c'est-à-dire qui contient des alumines de phase thêta, delta, kappa ou alpha, seules ou en mélange et une quantité inférieure à 20% d'alumine de phase gamma, chi ou êta. [0105] Un mode de réalisation très préféré de l'invention correspond à la mise en oeuvre pour l'étape c) d'un catalyseur constitué d'alumine et de nickel, ledit catalyseur contenant une teneur en poids par rapport au poids total de catalyseur d'oxyde de nickel, sous forme NiO, comprise entre 5 et 20%, ledit catalyseur ayant une surface spécifique entre 30 et 180 m2/g. [0106] Le catalyseur de l'étape c) est caractérisé par une activité catalytique d' hydrodésulfuration généralement comprise entre 1% et 90%, préférentiellement comprise entre 1% et 70%, et de manière très préférée comprise entre 1% et 50% de l'activité catalytique du catalyseur de l'étape a). [0107] Description de la préparation des catalyseurs et de la sulfuration [0108] La préparation des catalyseurs des étapes a) et c) est connue et comprend géné- ralement une étape d'imprégnation des métaux du groupe VIII et du groupe VIB lorsqu'il est présent, et éventuellement du phosphore et/ou du composé organique sur le support d'oxyde, suivie d'un séchage, puis d'une calcination optionnelle permettant d'obtenir la phase active sous leurs formes oxydes. Avant son utilisation dans un procédé d' hydrodésulfuration d'une coupe essence oléfinique contenant du soufre, les catalyseurs sont généralement soumis à une sulfuration afin de former l'espèce active telle que décrite ci-dessous. [0109] L'étape d'imprégnation peut être effectuée soit par imprégnation en slurry, soit par imprégnation en excès, soit par imprégnation à sec, soit par tout autre moyen connu de l'Homme du métier. La solution d'imprégnation est choisie de manière à pouvoir solubiliser les précurseurs de métaux dans les concentrations désirées. [0110] A titre d'exemple, parmi les sources de molybdène, on peut utiliser les oxydes et hy- droxydes, les acides molybdiques et leurs sels en particulier les sels d'ammonium tels que le molybdate d'ammonium, l'heptamolybdate d'ammonium, l'acide phosphomolybdique (HIPMo12040), et leurs sels, et éventuellement l'acide silicomolybdique (H4 SiMo120.40) et ses sels. Les sources de molybdène peuvent être également tout hétéropolycomposé de type Keggin, Keggin lacunaire, Keggin substitué, Dawson, Anderson, Strandberg, par exemple. On utilise de préférence le trioxyde de molybdène et les hétéropolycomposés de type Keggin, Keggin lacunaire, Keggin substitué et Strandberg. [0111] Les précurseurs de tungstène qui peuvent être utilisés sont également bien connus de l'homme du métier. Par exemple, parmi les sources de tungstène, on peut utiliser les oxydes et hydroxydes, les acides tungstiques et leurs sels en particulier les sels d'ammonium tels que le tungstate d'ammonium, le métatungstate d'ammonium, l'acide phosphotungstique et leurs sels, et éventuellement l'acide silicotungstique (H4SiW12040 ) et ses sels. Les sources de tungstène peuvent également être tout hétéropolycomposé de type Keggin, Keggin lacunaire, Keggin substitué, Dawson, par exemple. On utilise de préférence les oxydes et les sels d'ammonium tel que le métatungstate d'ammonium ou les hétéropolyanions de type Keggin, Keggin lacunaire ou Kcggin substitué. [0112] Les précurseurs de cobalt qui peuvent être utilisés sont avantageusement choisis parmi les oxydes, les hydroxydes, les hydroxyearhonates, les carbonates et les nitrates, par exemple. L'hydroxyde de cobalt et le carbonate de cobalt sont utilisés de manière préférée. [0113] Les précurseurs de nickel qui peuvent être utilisés sont avantageusement choisis parmi les oxydes, les hydroxydes, les hydroxycarbonates, les carbonates et les nitrates, par exemple. [0114] Le précurseur de phosphore préféré est l'acide orthophosphorique H3PO4, mais ses sels et esters comme les phosphates d'ammonium conviennent également. Le phosphore peut également être introduit en même temps que le(s) élément(s) du groupe VTB sous la forme d'hétéropolyanions de Kcggin, Kcggin lacunaire, Keggin substitué ou de type Strandbcrg. [0115] Après l'étape d'imprégnation, le catalyseur est généralement soumis à une étape de séchage à une température inférieure à 200°C, avantageusement comprise entre 50°C et 180°C, de préférence entre 70°C et 150°C, de manière très préférée entre 75°C et 130°C. L'étape de séchage est préférentiellement réalisée sous une atmosphère inerte ou sous une atmosphère contenant de l'oxygène. L'étape de séchage peut être effectuée par toute technique connue de l'Homme du métier. Elle est avantageusement effectuée à pression atmosphérique ou à pression réduite. De manière préférée, cette étape est réalisée à pression atmosphérique. Elle est avantageusement effectuée en lit traversé en utilisant de l'air ou tout autre gaz chaud. De manière préférée, lorsque le séchage est effectué en lit fixe, le gaz utilisé est soit l'air, soit un gaz inerte comme l'argon ou l'azote. De manière très préférée, le séchage est réalisé en lit traversé en présence d'azote et/ou d'air. De préférence, l'étape de séchage a une durée comprise entre 5 minutes et 15 heures, de préférence entre 30 minutes et 12 hem-es. [0116] Selon une variante de l'invention, le catalyseur n'a pas subi de calcination lors de sa préparation, c'est-à-dire que le précurseur catalytique imprégné n'a pas été soumis à une étape de traitement thermique à une température supérieure à 200°C sous une atmosphère inerte ou sous une atmosphère contenant de l'oxygène, en présence d'eau ou non. [0117] Selon une autre variante de l'invention, préférée, le catalyseur a subi une étape de calcination lors de sa préparation, c'est-à-dire que le précurseur catalytique imprégné a été soumis à une étape de traitement thermique à une température comprise entre 250 et 1000°C et de préférence entre 200 et 750°C, pendant une durée typiquement 16 comprise entre 15 minutes et 10 heures, sous une atmosphère inerte ou sous une atmosphère contenant de l'oxygène, en présence d'eau ou non. [0118] Avant la mise en contact avec la charge à traiter dans un procédé d'hydrodésulfuration d'essences, les catalyseurs du procédé selon l'invention subissent généralement une étape de sulfuration. La sulfuration est de préférence réalisée en milieu sulforéducteur, c'est-à-dire en présence ⋜ et d'hydrogène, afin de transformer les oxydes métalliques en sulfures tels que par exemple, le MoS2, le Co,S, ou le Ni ,Sn. La sulfuration est réalisée en injectant sur le catalyseur un flux contenant de l'H2S et de l'hydrogène, ou bien un composé soufré susceptible de se décomposer en WS en présence du catalyseur et de l'hydrogène. Les polysulfures tel que le dirnéthyldisulfure (DMDS) sont des précurseurs ⋜ couramment utilisés pour sulfurer les catalyseurs. Le soufre peut aussi provenir de la charge. La température est ajustée afin que l'H2S réagisse avec les oxydes métalliques pour former des sulfures métalliques. Cette sulfuration peut être réalisée in situ ou ex situ (en dedans ou dehors du réacteur) du réacteur du procédé selon l'invention à des températures comprises entre 200 et 600°C, et plus préférentiellement entre 300 et 500°C. [0119] Le taux de sulfuration des métaux constituants les catalyseurs est au moins égal à 60%, de préférence au moins égal à 80%. La teneur en soufre dans le catalyseur sulfuré est mesurée par analyse élémentaire selon ASTM D5373. Un métal est considéré comme sulfuré lorsque le taux de sulfuration global défini par le rapport molaire entre le soufre (S) présent sur le catalyseur et ledit métal est au moins égal à 60% du rapport molaire théorique correspondant à la sulfuration totale du(des) métal(aux) considéré(s). Le taux de sulfuration global est défini par l'équation suivante : [0120] [Math.3] (StMétal)eatte S etar [0121] dans laquelle : [0122] (S/métal),,,,,',,, est le rapport molaire entre le soufre (S) et du métal présents sur le catalyseur [0123] (S/métal),,,éolique est le rapport molaire entre le soufre et du métal correspondant à la sulfuration totale du métal en sulfure. [0124] Cc rapport molaire théorique varie selon le métal considéré : [0125] (S/Fe),,,éonque = 1 = 8/9 (S/Ni),,,éonque = 2/3 (S/Mo),,,é'iii' =2/1 (S/W),,,é,,',,, =2/1 [0126] Lorsque le catalyseur comprend plusieurs métaux, le rapport molaire entre le S 17 présent sur le catalyseur et l'ensemble des métaux doit également être au moins égal à 60% du rapport molaire théorique correspondant à la sulfuration totale de chaque métal en sulfure, le calcul étant effectué au prorata des fractions molaires relatives de chaque métal. [0127] Par exemple, pour un catalyseur comprenant du molybdène et du nickel avec une fraction molaire respective de 0,7 et 0,3, le rapport molaire minimal (S/ Mo + Ni) est donné par la relation: [0128] [Math.4] (SiMp±hfbcatasy = (3,6 x {(0,7 x 03,3 x (2/3» [0129] Description de l'étape de séparation de l'H 2 S (étape d) [0130] A l'issue de l'étape c) l'essence traitée dans les conditions énoncées ci-dessus présente donc une teneur réduite en mercaptans. [0131] Conformément à l'invention, on procède à une étape de séparation dell-1,S formé et présent dans l'effluent issu de l'étape c) (étape d). Toute méthode connue de l'homme du métier peut être envisagée. [0132] Selon un premier mode de réalisation, après l'étape c), l'effluent est refroidi à une température généralement inférieure à 80°C et de préférence inférieure à 60°C afin de condenser les hydrocarbures. Les phases gaz et liquide sont ensuite séparées dans un ballon de séparation. La fraction liquide qui contient l'essence désulfurée ainsi qu'une fraction de l'H2S dissous est envoyée vers une colonne de stabilisation ou déhutaniseur. Cette colonne sépare une coupe de tête essentiellement constituée d'H2S résiduel et de composés hydrocarbures ayant une température d'ébullition inférieure ou égale à celle du butane et une coupe de fond débarrassée de l'FLS, appelée essence stabilisée, contenant les composés ayant une température d'ébullition supérieure à celle du butane. 10133] Selon un deuxième mode de réalisation, après l'étape de condensation, la fraction liquide qui contient l'essence désulfurée ainsi qu'une fraction de l' ELS dissous est envoyée vers une section de stripage, tandis que la fraction gazeuse constituée principalement d'hydrogène et de H,S est envoyée vers une section de purification. Le stripage peut être réalisé en chauffant la fraction hydrocarbonée seule ou avec une injection d'hydrogène ou de vapeur d'eau, dans une colonne de distillation afin d'extraire, en tête les composés légers qui ont été entraînés par dissolution dans la fraction liquide ainsi que l'H2S résiduel dissous. La température de l'essence strippée récupérée en fond de colonne est généralement comprise entre 120°C et 250°C. 10134] De préférence, l'étape de séparation d) est effectuée dans une colonne de stabilisation ou déhutaniseur. En effet, une colonne de stabilisation permet de séparer l'H2S plus ef- 18 ficacement qu'une section de stripage. [0135] L'étape d) est de préférence mise en oeuvre afin que le soufre sous forme d'H,S restant dans l'effluent de l'étape c) représente moins de 30%, de préférence moins de 20% et de manière plus préférée moins de 10% du soufre total présent dans la fraction hydrocarbonée traitée. [0136] Il est à noter que l'étape c) et l'étape de séparation de l'H2S (étape d) peuvent être conduites de manière simultanée au moyen d'une colonne catalytique équipée d'au moins un lit catalytique contenant le catalyseur d'hydrodésulfuration. De préférence, la colonne de distillation catalytique comporte deux lits de catalyseur d'hydrodésulfuration et l'effluent de l'étape h) est envoyé dans la colonne entre les deux lits de catalyseur. [0137] Schémas pouvant être mis en oeuvre dans le cadre de l'invention. [0138] Différents schémas peuvent être mis en oeuvre afin de produire, à moindre coût, une essence désulfurée et à teneur réduite en mercaptans. Le choix du schéma optimal dépend en fait des caractéristiques des essences à traiter et à produire ainsi que des contraintes propres à chaque raffinerie. [0139] Les schémas décrits ci-dessous sont donnés à titre d'illustration de manière non li- mitative. [0140] Selon une première variante, on procède à une étape de distillation de l'essence à traiter afin de séparer deux coupes (ou fractions), à savoir une coupe légère et une coupe lourde et on traite la coupe lourde selon le procédé de l'invention. La coupe légère a généralement une gamme de température d'ébullition inférieure à 100°C et la coupe lourde une gamme de température supérieure à 65°C. Cette première variante présente l'avantage de ne pas hydrotraiter la coupe légère qui est riche en oléfines et généralement pauvre en soufre, ce qui permet de limiter la perte d'octane par hydrogénation des oléfines. [0141] Selon une deuxième variante, l'essence à traiter est soumise avant le procédé d'hydrodésulfuration selon l'invention à une étape préalable consistant en une hydrogénation sélective des dioléfines présentes dans la charge, comme décrite dans la demande de brevet EP 1077247. [0142] L'essence à traiter est préalablement traitée en présence d'hydrogène et d'un ca- talyseur d'hydrogénation sélective de manière à hydrogéner au moins partiellement les dioléfines et réaliser une réaction d'alourdissement d'une partie des composés mercaptans légers (RSH) présents dans la charge en thioéthers, par réaction avec des oléfines. [0143] A cette fin, l'essence à traiter est envoyée dans un réacteur catalytique d'hydrogénation sélective contenant au moins un lit fixe ou mobile de catalyseur d'hydrogénation sélective des dioléfines et d'alourdissement des mercaptans légers. La 19 réaction d'hydrogénation sélective des dioléfincs et d'alourdissement des mercaptans légers s'effectue préférentiellement sur un catalyseur sulfuré comprenant au moins un élément du groupe VIII et éventuellement au moins un élément du groupe VIB et un support d'oxyde. L'élément du groupe VIII est choisi de préférence parmi le nickel et le cobalt et en particulier le nickel. L'élément du groupe VIB, lorsqu'il est présent, est de préférence choisi parmi le molybdène et le tungstène et de manière très préférée le molybdène. [0144] Le support d'oxyde du catalyseur est de préférence choisi parmi l'alumine, l'aluminate de nickel, la silice, le carbure de silicium, ou un mélange de ces oxydes. On utilise, de manière préférée, de l'alumine et de manière encore plus préférée, de l'alumine de haute pureté. Selon un mode de réalisation préféré le catalyseur d'hydrogénation sélective contient du nickel à une teneur en poids d'oxyde de nickel, sous forme NiO, comprise entre 1 et 12%, et du molybdène à une teneur en poids d'oxyde de molybdène, sous forme Mo03, comprise entre 6% et 18% et un rapport molaire nickel/molybdène compris entre 0,3 et 2,5, les métaux étant déposés sur un support constitué d'alumine. Le taux de sulfuration des métaux constituant le catalyseur est, de manière préférée, supérieur à 60%. [0145] Lors de l'étape optionnelle d'hydrogénation sélective, l'essence est mise en contact avec le catalyseur à une température comprise entre 50 et 250°C, et de préférence entre 80 et 220°C, et de manière encore plus préférée entre 90 et 200°C, avec une vitesse spatiale liquide (LHSV) comprise entre 0,5 et 20 h', l'unité de la vitesse spatiale liquide étant le litre de charge par litre de catalyseur et par heure (L/L/h). La pression est comprise entre 0,4 et 5 MPa, de préférence entre 0,6 et 4 MPa et de manière encore plus préférée entre 1 et 3 MPa. L'étape optionnelle d'hydrogénation sélective est typiquement réalisée avec un rapport entre le débit d'hydrogène exprimé en normaux m' par heure et le débit de charge à traiter exprimé en ne par heure aux conditions standards compris entre 2 et 100 Nm'inf, de manière préférée entre 3 et 30 NmIml. [0146] Après hydrogénation sélective, la teneur en dioléfines, déterminée par l'intermédiaire de l'indice d'anhydride maléique (MAV ou Maleic Anhydride Value selon la terminologie anglo-saxonne), selon la méthode UOP 326, est généralement réduite à moins de 6 mg anhydride maleïque/g, voire moins de 4 mgAM/g et de manière plus préférée moins de 2 mg AM/g. Dans certains cas, il peut être obtenu moins de 1 mg AM/g. [0147] L'essence hydrogénée sélectivement est ensuite distillée en au moins deux coupes, une coupe légère et une coupe lourde et éventuellement une coupe intermédiaire. Dans le cas du fractionnement en deux coupes, on traite la coupe lourde selon le procédé de l'invention. Dans le cas du fractionnement en trois coupes, les coupes intermédiaire et lourde peuvent être traitées séparément par le procédé selon l'invention. [0148] Il est à noter qu'il est envisageable de réaliser les étapes d'hydrogénation des dioléfines et de fractionnement en deux ou trois coupes simultanément au moyen d'une colonne de distillation catalytique qui inclut une colonne de distillation équipée d'au moins un lit catalytique. [0149] D'autres caractéristiques et avantages de l'invention vont apparaître maintenant à la lecture de la description qui va suivre, donnée à titre uniquement illustratif et non limitatif, et en référence à la figure 1 annexée. [0150] En référence à la figure 1 et selon un mode de réalisation du procédé selon l'invention, on envoie par la ligne 1 l'essence à traiter et de l'hydrogène par la ligne 3 dans une unité d'hydrogénation sélective 2 (étape optionnelle) afin d'hydrogéner sélectivement les dioléfines et d'alourdir les mercaptans légers. L'effluent à basses teneurs en dioléfines et mercaptans est soutiré du réacteur 2 par la ligne 4 et est envoyé, dans une colonne de fractionnement 5 (ou splitter selon la terminologie anglo-saxonne) configurée pour séparer l'essence en deux coupes : une coupe essence légère 6 (ou essence légère) et une (première) coupe essence lourde 7 qui est constituée par la fraction lourde complémentaire de l'essence légère. Le point de coupe de la coupe légère est généralement effectué à une température inférieure à 100°C, et le point de coupe de la coupe lourde est généralement effectué à une température supérieure à 65°C. Le point d'ébullition final de la coupe légère est choisi de manière à fournir une coupe essence légère à basse teneur en soufre (teneur en soufre total typiquement inférieure à 30 ppm poids et de préférence inférieure à 10 ppm poids) sans nécessiter une étape d'hydrodésulfuration ultérieure. On envoie ensuite par la ligne 7 la coupe essence lourde et de l'hydrogène par la ligne 8 dans l'unité d'hydrodésulfuration 9 de l'étape a). L'unité d'hydrodésulfuration 9 de l'étape a) est par exemple un réacteur contenant un catalyseur d'hydrodésulfuration supporté à base d'un métal du groupe VIII et VIB en lit fixe ou en lit fluidisé, de préférence on utilise un réacteur en lit fixe. Le réacteur est opéré dans des conditions opératoires et en présence d'un catalyseur d'hydrodésulfuration, comme décrit plus haut pour décomposer les composés soufrés et former du sulfure d'hydrogène (H,S). Lors de l'hydrodésulfuration dans l'étape a), des mercaptans de recombinaison se forment par addition d'H2S formé sur les oléfines. [0151] On soutire dudit réacteur d'hydrodésulfuration 9 par la ligne 10 un effluent (essence) contenant de l'H2S. L'effluent subi ensuite une étape d'élimination de l'H2S (étape b) qui consiste, dans le mode de réalisation de la figure 1, à traiter l'effluent par condensation en introduisant l'effluent de l'étape a) via la ligne 10 dans un ballon de séparation 31 afin de soutirer une phase gaz contenant de l'H2S et de l'hydrogène via la ligne 32 et une fraction liquide. La fraction liquide qui contient l'essence désulfurée ainsi qu'une fi-action de l'H2S dissous est envoyée via la ligne 33 vers une colonne de stabilisation ou débutaniseur 34 afin de séparer en tête de la colonne via la ligne 35 un 21 flux contenant des hydrocarbures en C4- et l'H2S résiduel et en fond via la ligne 36 de la colonne une essence dite stabilisée contenant les composés ayant une température d'ébullition supérieure à celle du butane. [0152] L'essence stabilisée est envoyée par la ligne 36 dans une unité d'hydrodésulfuration 11 de l'étape c) afin de réduire la teneur en mercaptans résiduels de l'essence stabilisée par hydrodésulfuration. Comme précisé ci-avant, l'unité 11 met en oeuvre un rapport débit H,/débit charge plus faible que celui de l'étape a) et une température plus élevée que celle de l'étape a). L'étape c) est effectuée en présence d'un catalyseur d'hydrodésulfuration adapté. L'hydrogène frais peut être apporté par la ligne 12. Gracc au rapport débit H,/débit charge nécessaire peu élevé dans l'étape c), l'hydrogène nécessaire pour l'étape c) dans l'unité 11 peut également être soutiré directement de l'alimentation d'hydrogène de l'unité 9 par la ligne 13. Ceci permet d'économiser un compresseur d'hydrogène. [0153] L'effluent de l'étape c) subi ensuite une étape d'élimination de ITLS (étape d) qui consiste, dans le mode de réalisation de la figure 1, à traiter l'effluent par condensation en introduisant l'effluent de l'étape c) via la ligne 14 dans un ballon de séparation 15 afin de soutirer une phase gaz contenant de l'H2S et de l'hydrogène via la ligne 16 et une fraction liquide. La fraction liquide qui contient l'essence désulfurée ainsi qu'une fraction de l'H2S dissous est envoyée via la ligne 17 vers une colonne de stabilisation ou débutaniscur 18 afin de séparer en tête de la colonne via la ligne 19 un flux contenant des hydrocarbures en C4 et l'H2S résiduel et en fond de la colonne via la ligne 20 une essence qui présente des teneurs en mercaptans et en soufre total respectivement inférieures à 5 ppm poids et 10 ppm poids. Exemples [0154] Exemple I : Prétraitement de la charge essence de FCC par hydrogénation sélective (selon l'art antérieur) [0155] Le Tableau 1 donne les caractéristiques d'une essence de FCC traitée par le procédé selon l'art antérieur (EP1077247) et illustré par la Figure 2. [0156] L'essence de FCC (ligne I) est traitée dans le réacteur d'hydrogénation sélective 2 en présence d'un catalyseur A (étape optionnelle). Le catalyseur A est un catalyseur de type NiMo sur alumine gamma. Les teneurs en métaux sont respectivement 7% poids NiO et 11% poids MoO]par rapport au poids total du catalyseur, soit un rapport molaire Ni/Mo de 1,2. La surface spécifique du catalyseur est de 230 m2/g. Préalablement à son utilisation, le catalyseur A est sulfuré à pression atmosphérique en banc de sulfuration sous mélange HS/H2 constitué de 15% volumique d'H2S à 1 L/g-h de catalyseur et à 400°C durant deux heures. Ce protocole permet d'obtenir un taux de sulfuration supérieur à 80%. [0157] L'essence (ligne 1) est mise en contact avec de l'hydrogène (ligne 3) dans un réacteur qui contient le catalyseur A. Cette étape du procédé réalise l'hydrogénation sélective des dioléfines et la conversion (alourdissement) d'une partie des composés mercaptans légers (RSH) présents dans la charge. La teneur en dioléfincs est directement proportionnelle à la valeur de la MAV (indice d'anhydride maléique ou Malcic Anhydride Value selon la terminologie anglo-saxonne). Les dioléfincs sont des composés indésirables car ils sont des précurseurs de gommes dans les essences. [0158] Les conditions opératoires mises en oeuvre dans le réacteur d'hydrogénation sélective sont : Température : 140°C, Pression totale : 2,5 MPa, rapport volumique H2 ajouté/ charge essence : 5 normaux litres d'hydrogène par litre d'essence aux conditions standard (vol/vol), vitesse volumique horaire (VVH) : 3 h-'. [0159] [Tableauxl] Ligne 1 Charge Ligne 4 Effluent d'hydrogénation sélective Tcncur en soufre organique (ppm poids S) 438 435 MAV (mg/g) 12 0,6 Teneur en oléfines (% poids) 31% 31% Distillation simulée 5% masse distillée (°C) 23 23 50% masse distillée (°C) 95 95 95% masse distillée (°C) 180 180 101601 Tableau 1 : Caractéristiques de la charge (1) et de l'effluent d'hydrogénation sélective (4). [0161] L'effluent dc l'étape d'hydrogénation sélective (ligne 4) à faible tcncur en dioléfincs conjuguées (MAV=0,6 mg/g) et faible teneur en composés soufrés légers (alourdis dans l'étape d'hydrogénation sélective) est envoyé dans une colonne de fractionnement (5) afin de séparer en tête une essence légère (ligne 6) et en fond de la colonne une première coupe essence lourde (ligne 7). Les caractéristiques dc l'essence légère et dc la première coupe essence lourde sont indiquées dans le Tableau 2. Comme indiqué dans le tableau 2, l'essence légère obtenue (ligne 6) a une faible tcncur en soufre (10 ppm poids). La première coupe essence lourde qui correspond à environ 72 % massique de l'essence, a une teneur élevée en soufre (600 ppm) et nécessite un traitement supplémentaire avant d'être incorporée au pool essence. 23 [0162] [Tableaux 2] Ligne 6 Ligne 7 essence légère essence lourde Pourcentage massique de la coupe % 28 72 Teneur en soufre organique (ppm poids S) 10 600 Teneur en oléfines (% poids) 46% 25% [0163] Tableau 2 : Caractéristiques des coupes : Essence égère et première coupe essence lourde [0164] Exemple 2 (comparatif selon l'art antérieur EP1077247) : Hydrodésulfuration de la première coupe essence lourde [0165] Cet exemple fait référence à l'ait antérieur (EP1077247) et à la Figure 2. La première coupe essence lourde (ligne 7) obtenue dans l'exemple 1 est mélangée avec de l'hydrogène (ligne 8) et traitée dans une unité d'hydrodésulfuration sélective (9) qui correspond à une première étape d'hydrodésulfuration. La première étape d'hydrodésulfuration est conduite en présence d'un catalyseur CoMo supporté sur alumine. La température est de 268°C, la pression est de 2 MPa, la vitesse spatiale du liquide (exprimée en volume de liquide par volume de catalyseur et par heure) est de 3 h le rapport entre le débit d'hydrogène et le débit de charge est de 250 normaux ni3 par m3 dans les conditions standards. L'effluent du réacteur (ligne 10) est ensuite réchauffé dans un four (non représenté sur la figure) puis introduit dans un deuxième réacteur (11) contenant un catalyseur dit de finition. Cette étape de finition est conduite en présence d'un catalyseur Ni supporté sur alumine. La température est de 316°C, la pression est de 1,8 MPa, la vitesse spatiale du liquide (exprimée en volume de liquide par volume de catalyseur et par heure) est de 3 h-'. [0166] L'effluent du réacteur 11 (ligne 14) est envoyé dans un ballon de séparation (15) afin de soutirer une phase gaz contenant de l'H2S et de l'hydrogène via la ligne 16 et une fraction liquide. La fraction liquide qui contient l'essence désulfurée ainsi qu'une fraction de l'H2S dissous est envoyée via la ligne 17 vers une colonne de stabilisation ou débutaniseur (18) afin de séparer en tête de la colonne via la ligne 19 un flux contenant des hydrocarbures en C4- et l'H2S résiduel et en fond, via la ligne 20 de la colonne, une essence lourde dite stabilisée issue du deuxième réacteur, et dont les caractéristiques sont illustrées dans le Tableau 3. La perte d'oléfines est présentée dans le Tableau 4. [0167] 24 ITableaux31 Ligne 10 Essence lourde hydro- désulfurée Première étape Ligne 14 Essence lourde hydrodésulfurée Deuxième étape Teneur en soufre organique (ppm S) 21 10 Teneur en oléfines (% poids) 18,2 18,2 [0168] Tableau 3 : Caractéristiques de l'essence lourde après la première et la deuxième étape d'hydrodésulfuration [0169] [Tableaux4] Perte d'oléfines (absolue) Perte d'oléfines (% poids) 27,3 [0170] Tableau 4 : Perte d'oléfines entre la première coupe essence lourde (7) et l'essence obtenue après la deuxième étape d'hydrodésulfuration (14) [0171] Le procédé selon l'exemple 2 permet d'obtenir, une essence lourde à basse teneur en soufre (10 ppm poids). La perte d'oléfines entre la première coupe essence lourde et l'essence lourde stabilisée obtenue après la deuxième étape d'hydrodésulfuration est de 27,3% massique (en absolu). Exemple 3: (selon la présente invention) 101721 Cet exemple fait référence à la présente invention, selon la Figure 1. La première coupe essence lourde (ligne 7) obtenue dans l'exemple 1 est mélangée avec de l'hydrogène (8) et traitée dans une unité d'hydrodésulfuration sélective (9) qui correspond à l'étape a) de la présente invention. 101731 La première étape d'hydrodésulfuration (étape a)) est conduite en présence d'un ca- talyseur CoMo supporté sur alumine. La température est de 260°C, la pression est de 2 MPa, la vitesse spatiale du liquide (exprimée en volume de liquide par volume de catalyseur et par heure) est de 3 h-1, le rapport entre le débit d'hydrogène et le débit de charge est de 200 normaux m, par m3 dans les conditions standards. L'effluent du réacteur (ligne 10) est partiellement condensé pour être introduit dans le séparateur gaz/liquide (31). La phase gai produite (ligne 32) contient essentiellement l'hydrogène et de l'EUS, éventuellement avec des hydrocarbures légers. Le fond du séparateur (ligne 33) contient une coupe hydrocarbure partiellement désulfurée. 101741 Les caractéristiques de l'essence lourde obtenue après l'étape a) de la présente invention sont illustrées dans le Tableau 5. La perte d'oléfines après l'étape a) est présentée dans le Tableau 6. [0175] [Tahleaux5] Ligne 10 Essence lourde hydrodésulfurée après l'étape a) selon l'invention Teneur en soufre organique (ppm S) 30 Teneur en soufre RSH (ppm S) 21 Teneur en oléfines (% poids) 20,3 [0176] Tableau 5 : Caractéristiques de l'essence lourde après l'étape a) d'hydrodésulfuration selon l'invention [0177] [Tableaux6] Perte d'oléfines (absolue) Perte d'oléfines (% poids) 18,8 [0178] Tableau 6 : Perte d'oléfines entre la première coupe essence lourde (ligne 7) et l'essence obtenue après l'étape a) selon l'invention (ligne 10) [0179] Dans l'étape b) selon l'invention, on effectue une étape d'élimination de l'H,S présent dans l'effluent de l'étape a). L'effluent du réacteur (9) est partiellement condensé pour être introduit, dans le séparateur gaz/liquide (31). La phase gaz produite (ligne 32) contient essentiellement l'hydrogène et l'ELS, éventuellement avec des hydrocarbures légers. Le fond du séparateur contient une coupe hydrocarbure lourde partiellement désulfurée. Après condensation de l'effluent de l'étape a) (ligne 33), la séparation est effectuée dans une colonne de stabilisation (34) de façon à produire une coupe essence lourde stabilisée (ligne 36) et une phase gaz contenant des hydrocarbures en C4- et l'H2S résiduel (ligne 35). [0180] Les caractéristiques de la coupe essence lourde stabilisée obtenue après l'étape b) de la présente invention sont illustrées dans le Tableau 7. [0181] 26 [Tahleaux7] Ligne 36 essence lourde stabilisée Tcncur en H2S (ppm poids) 0 Teneur en soufre organique (ppm poids S) 30 Teneur en soufre RSH (ppm poids 5) 21 [0182] Tableau 7 : Caractéristiques de l'essence lourde stabilisée (ligne 36) après l'étape 1)) selon l'invention [0183] Dans l'étape c) selon l'invention la coupe essence lourde stabilisée appauvrie en H2S est mise en contact dans le réacteur d'hydrodésulfuration (11) avec de l'hydrogène et en présence d'un catalyseur Ni supporté sur alumine dit de finition. La température est de 350°C, La pression est de 2 MPa, la vitesse spatiale du liquide (exprimée en volume de liquide par volume de catalyseur et par heure) est de 3 h'. Le rapport entre le débit d'hydrogène exprimé en normaux ni' par heure et le débit de la charge à traiter exprimé en m3 par heure aux conditions standards est inférieur à celui de l'étape a), soit de 80 Nm3/m3. Dans ces conditions de fonctionnement, l'hydrogénation des oléfines est négligeable. [0184] Les caractéristiques de l'effluent (14) obtenu après l'étape c) de la présente invention sont illustrées dans le Tableau 8. [0185] [Tableaux8] Ligne 14 Essence lourde hydrodésulfurée après l'étape c) selon l'invention Teneur en soufre organique (ppm S) 10 Teneur en soufre RSH (ppm S) 0,3 [0186] Tableau 8: Caractéristiques de l'essence lourde (ligne 14) après l'étape c) d'hydrodésulfuration selon l'invention [0187] La coupe lourde désulfurée (ligne 14) est ensuite séparée (étape d). Elle est par- tiellement condensée pour être introduite dans le séparateur gaz/liquide (15). La phase gaz produite (ligne 16) contient essentiellement l'hydrogène et PH2S, éventuellement avec des hydrocarbures légers. Le fond du séparateur (ligne 17) contient une coupe hydrocarbure partiellement désulfurée qui est envoyée vers une colonne de stabilisation 27 (18), afin de récupérer en tête de la colonne l'hydrogène et l'H2S (ligne 19) éventuellement avec des hydrocarbures légers et en fond de la colonne (ligne 20) une coupe essence lourde désulfurée. Les caractéristiques de la coupe essence lourde obtenue après stabilisation (ligne 20) de la présente invention sont illustrées dans les Tableaux 9 et 10. [0188] [Tableaux9] Ligne 20 Essence lourde hydrodésulfurée après l'étape d) selon l'invention Tcncur en soufre organique (ppm S) 10 Teneur en soufre RSH (ppm S) 0,3 Teneur en oléfines (% poids) 20,3 [0189] Tableau 9: Caractéristiques de l'essence stabilisée (ligne 20) après l'étape d) selon l'invention [0190] [Tableauxl0] Perte d'oléfines Essence lourde selon l'invention (absolue) Perte d'oléfines (% poids) 18,8 [0191] Tableau 10: Perte d'oléfines entre la première coupe essence lourde (ligne 7) et l'essence lourde stabilisée (ligne 20) après l'étape d) [0192] De manière très avantageuse, le procédé selon l'invention permet de produire une essence à faible teneur en soufre (10 ppm S) tout en diminuant la perte absolue d'oléfines par comparaison à l'essence lourde HCN désulfurée après la deuxième étape de désulfuration (présentée dans l'exemple 2 comparatif). [0193] En effet dans l'exemple 2 la perte d'oléfines (en % massique) entre la première coupe essence lourde (7) et l'essence obtenue après deuxième étape d'hydrodésulfuration (14) est de 6,8 % et dans l'exemple 3 selon l'invention la perte d'oléfines entre la première coupe essence lourde (7) et l'essence lourde HCN désulfurée et stabilisée (20) est de 4,7 %. Ainsi, l'exemple 3 selon l'invention permet de faire préserver 31 % relatif des oléfines présentes dans la première coupe essence lourde (7) tout en produisant une essence à même basse teneur en soufre (10 ppm). La 28 préservation des oléfines présentes dans la première coupe essence lourde HCN a un impact positif sur les indices d'octane de l'essence produite. [0194] Le procédé selon l'invention permet ainsi d'obtenir, après stabilisation une coupe essence à basse teneur en soufre organique (10 ppm). Cette essence peut, avec l'essence légère LCN obtenue dans l'exemple 1, être valorisée dans le pool essence pour la formulation de carburant pour véhicules. 29 [Revendication 1] [Revendication 2] REVENDICATIONSProcédé de traitement d'une essence contenant des composés soufrés, des oléfines et des dioléfines, le procédé comprenant au moins les étapes suivantes: a) on met en contact dans au moins un réacteur, l'essence, de l'hydrogène et un catalyseur d'hydrodésulfuration comprenant un support d'oxyde et une phase active comprenant un métal du groupe VI B et un métal du groupe VIII, à une température comprise entre 210 et 350°C, à une pression comprise entre 1 et 5 MPa, avec une vitesse spatiale comprise entre 1 et 10 h' et un rapport entre le débit d'hydrogène exprimé en normaux ni' par heure et le débit de charge à traiter exprimé en m' parheure aux conditions standards compris entre 100 et 600 Nnf/m3, de manière à convertir au moins une partie des composés soufrés en H2S, b) on effectue une étape de séparation de l'H2S formé et présent dans l'effluent issu de l'étape a), c) on met en contact, dans au moins un réacteur, l'effluent appauvri en H 2S issu de l'étape b), de l'hydrogène et un catalyseur comprenant un support d'oxyde et une phase active constituée d'au moins un métal du groupe VIII, à une température comprise entre 215 et 390°C, à une pression comprise entre 1 et 5 MPa, avec une vitesse spatiale comprise entre 1 et 10 h' et un rapport entre le débit d'hydrogène et le débit de charge à traiter inférieur à celui de l'étape a), ladite température de l'étape c) étant supérieure à la température de l'étape a), d) on effectue une étape de séparation de VHS formé et présent dans l'effluent issu de l'étape c). Procédé selon la revendication 1, dans lequel le catalyseur de l'étape a) comprend de l'alumine et une phase active comprenant du cobalt, du molybdène et éventuellement du phosphore, ledit catalyseur contenant une teneur en poids par rapport au poids total de catalyseur d'oxyde de cobalt, sous forme CoO, comprise entre 0,1 et 10%, une teneur en poids par rapport au poids total de catalyseur d'oxyde de molybdène, sous forme Mo03, comprise entre 1 et 20%, un rapport molaire cobalt/ molybdène compris entre 0,1 et 0,8, une teneur en poids par rapport au poids total de catalyseur d'oxyde de phosphore sous forme P205 comprise entre 0,3 et 10% lorsque le phosphore est présent, ledit catalyseur ayant une surface spécifique entre 30 et 180 m2/g. 30 [Revendication 3] [Revendication 4] [Revendication 5] [Revendication 6] [Revendication 7] [Revendication 8] [Revendication 9] Procédé selon l'une des revendications précédentes, dans lequel le catalyseur de l'étape c) est constitué d'alumine et de nickel, ledit catalyseur contenant une teneur en poids par rapport au poids total de catalyseur d'oxyde de nickel, sous forme NiO, comprise entre 5 et 20%, ledit catalyseur ayant une surface spécifique entre 30 et 180 m2/g. Procédé selon l'une des revendications précédentes, dans lequel la température de l'étape c) est supérieure d'au moins 5°C à la température de l'étape a). Procédé selon l'une des revendications précédentes, dans lequel le ratio rapport entre le débit d'hydrogène et le débit de charge à traiter à l'entrée du réacteur de l'étape a)/ rapport entre le débit d'hydrogène et le débit de charge à traiter à l'entrée du réacteur de l'étape c) est supérieur ou égal à 1,05. Procédé selon l'une des revendications précédentes, dans lequel les étapes de séparation h) et d) sont effectuées dans un débutaniscur ou une section de stripage Procédé selon l'une des revendications précédentes, dans lequel avant l'étape a) on effectue une étape de distillation de l'essence de manière à fractionner ladite essence en au moins deux coupes essence légère et lourde et on traite la coupe essence lourde dans les étapes a), h), c) et d). Procédé selon l'une des revendications précédentes, dans lequel avant l'étape a) et avant toute éventuelle étape de distillation, on met en contact l'essence avec de l'hydrogène et un catalyseur d'hydrogénation sélective pour hydrogéner sélectivement les dioléfines contenues dans ladite l'essence en oléfines. Procédé selon l'une des revendications précédentes, dans lequel l'essence est une essence de craquage catalytique.